(57)【特許請求の範囲】
【請求項１】
彩釉と、白色顔料と、無色顔料からなる高温彩釉絵画顔料であって、
前記彩釉は５０ｗｔ％−６６ｗｔ％の耐高熱彩釉鉱物質及び５０ｗｔ％−３４ｗｔ％の水からなり、
前記白色顔料は７０ｗｔ％の耐高熱白色釉薬鉱物質及び３０ｗｔ％の水からなり、
前記無色顔料は３０ｗｔ％の耐高熱無色釉薬鉱物質及び７０ｗｔ％の水からなり、
その内、前記彩釉及び前記白色顔料の重量比は１２．５：１から５０：１であり、
前記彩釉及び前記無色顔料の重量比は２０：１から１００：１である
ことを特徴とする高温彩釉絵画顔料。
【請求項２】
前記彩釉は、赤色釉、黄色釉、青色釉、緑色釉、紫色釉、オレンジ色釉、シアン色釉の中から一つを選び、
その内、赤色釉は５５ｗｔ％の赤色釉薬鉱物質及び４５ｗｔ％の水からなり、
黄色釉は５０ｗｔ％の黄色釉薬鉱物質及び５０ｗｔ％の水からなり、
青色釉は６０ｗｔ％の青色釉薬鉱物質及び４０ｗｔ％の水からなり、
緑色釉は５８ｗｔ％の緑色釉薬鉱物質及び４２ｗｔ％の水からなり、
紫色釉は６５ｗｔ％の紫色釉薬鉱物質及び３５ｗｔ％の水からなり、
オレンジ色釉は６３ｗｔ％のオレンジ色釉薬鉱物質及び３７ｗｔ％の水からなり、
シアン色釉は６６ｗｔ％のシアン色釉薬鉱物質及び３４ｗｔ％の水からなり、
さらに、赤色釉と、白色顔料と、無色顔料との重量比は５００：１０：５であり、
黄色釉と、白色顔料と、無色顔料との重量比は５００：１５：１０であり、
青色釉と、白色顔料と、無色顔料との重量比は５００：２０：１５であり、
緑色釉と、白色顔料と、無色顔料との重量比は５００：２５：２０であり、
紫色釉と、白色顔料と、無色顔料との重量比は５００：３０：１５であり、
オレンジ色釉と、白色顔料と、無色顔料との重量比は５００：３５：２０であり、
シアン色釉と、白色顔料と、無色顔料との重量比は５００：４０：２５である
ことを特徴とする請求項1に記載の高温彩釉絵画顔料。
【請求項３】
高温彩釉磁器絵画の制作方法であって、
重量比７：３の比例でカオリン及び水を撹拌してレンガ状にし、
それからそれを押さえつけてサイズの異なる磁器板を形成し、
それから陰干しする手順と、
異なる耐高熱鉱物質及び水を以下の重量比に基づき配合を行い、それぞれ赤色釉と、黄色釉と、青色釉と、緑色釉と、紫色釉と、オレンジ色釉と、シアン色釉と、を作り出し、
赤色釉薬鉱物質及び水の配合比率は５５％：４５％であり、
黄色釉薬鉱物質及び水の配合比率は５０％：５０％であり、
青色釉薬鉱物質及び水の配合比率は６０％：４０％であり、
緑色釉薬鉱物質及び水の配合比率は５８％：４２％であり、
紫色釉薬鉱物質及び水の配合比率は６５％：３５％であり、
オレンジ色釉薬鉱物質及び水の配合比率は６３％：３７％であり、
シアン色釉薬鉱物質及び水の配合比率は６６％：３４％である手順と、
上記の各色の釉薬の内、以下の比率に基づきそれぞれ白色顔料及び無色顔料を入れ、
前記白色顔料は７０ｗｔ％の耐高熱白色釉薬鉱物質及び３０ｗｔ％の水からなり、
前記無色顔料は３０ｗｔ％の耐高熱無色釉薬鉱物質及び７０ｗｔ％の水からなり、
赤色釉と、白色顔料と、無色顔料との重量比率は５００：１０：５であり、
黄色釉と、白色顔料と、無色顔料との重量比率は５００：１５：１０であり、
青色釉と、白色顔料と、無色顔料との重量比率は５００：２０：１５であり、
緑色釉と、白色顔料と、無色顔料との重量比率は５００：２５：２０であり、
紫色釉と、白色顔料と、無色顔料との重量比率は５００：３０：１５であり、
オレンジ色釉と、白色顔料と、無色顔料との重量比率は５００：３５：２０であり、
シアン色釉と、白色顔料と、無色顔料との重量比率は５００：４０：２５である手順と、
白色顔料及び無色顔料を入れた少なくとも赤、黄、青からなる各彩釉を、赤、黄、青、緑、紫、オレンジ、シアンの順序に基づき、陰干しした磁器板に塗る手順と、
色を塗った後の磁器板を高温で焼き付ける手順と、からなる
ことを特徴とする高温彩釉磁器絵画の制作方法。
【請求項４】
磁器板の厚さは２−３ｃｍである
ことを特徴とする、請求項３に記載の高温彩釉磁器絵画の制作方法。
【請求項５】
陰干しの時間は一週間くらいである
ことを特徴とする、請求項３または４に記載の高温彩釉磁器絵画の制作方法。
【請求項６】
ガス窯、電気窯または薪窯を用いて高温の焼き付けを行う
ことを特徴とする、請求項５に記載の高温彩釉磁器絵画の制作方法。
【請求項７】
色を塗った後の磁器板に行う高温の焼き付けは、
具体的に一日目に温度を５００−６００度に制御し、
二日目に温度を６００−８００度に制御し、
三日目に温度を１３００−１３５０度に制御し、
その後焼き付けを停止し、室温にまで自然冷却させる
ことを特徴とする請求項３に記載の高温彩釉磁器絵画の制作方法。
【発明の詳細な説明】
【技術分野】
【０００１】
本発明は、陶磁器の技術分野に関し、特に高温彩釉絵画顔料及び対応する磁器絵画の制作方法に関する。
【背景技術】
【０００２】
画材は、絵画の要素として絵画芸術の重要な部分を成し、絵画装飾において様々な材料が様々な芸術言語を表現することができ、様々な視覚効果を生じさせる。近年において、工業技術の発展に伴い、新しいタイプの画材が次から次へと現れ、新材料の創作は絵画芸術の発展を突き動かし、芸術家の作品の作風と、絵画技法の絶え間ない探求とを支えてきた。材料の調和のとれた組み合わせと人の意表を突く表現技巧によって、新たな視覚言語を作り出し、作品を更に表現力と芸術により人を突き動かす力に富むものとしてきた。
【０００３】
伝統的な絵画のテイストは、緻密な平面造形かつ完全な視覚空間であり、優雅で奥行きのある色彩が好まれる傾向があったが、新たなタイプの画材は人々の伝統的なテイストの傾向を変えてきた。絵画の重点も、純粋に手で描いた絵から、画面に対して制作を行うことに注意が向けられるようになってきており、これには作品の形態覚及び次元感を含み、人々は新たな画材の外的な特色及び内的な物理化学の特性を利用した絵画作品の制作を行うことに挑戦し、表現形式は、伝統的な「芸術家は材料を用いて語る」から「芸術家は材料に語らせる」へとシフトしてきた。
【０００４】
二十世紀の五十年代末に、前ソビエト連邦の科学者ベロウソフ（Ｂｅｌｏｕｓｏｖ）とジャボチンスキー（Ｚｈａｂｏｔｉｎｓｋｉｉ）は化学実験中に、適当な条件を満たす時、反応に係る化学物質が全体としてある一貫した命令を受け取っているようだということに気づいた。つまり、カラーまたは模様の自己組織化現象が生じ、空間及び時間において一致した動きをし、人々はこの現象を「化学振動」と呼び、二人の科学家の名の頭文字にちなんで、簡単に「ＢＺ反応」と呼ぶようになった。
【０００５】
景徳鎮の高温彩釉磁器絵画は、景徳鎮の近現代の発明創作であり、磁器絵画を上絵付けと、下絵付けと、高温彩釉とに分けたもので、古代から今に至る伝統工芸において、この半世紀以来、高温彩釉が盛んになってきた。
【０００６】
現在の高温彩釉による磁器絵画の工程は、１３００度から１５００度の高温によって焼き付けを行う時、彩釉に変色が生じ、更に鮮やかで美しい飽和色素となるはずであるが、各色素が、油絵、ガッシュ、水彩などのようなその他の種類の絵のようにうまく融合せず、その各種彩釉の間の融合がうまくいかず、飽和しない。
【発明の概要】
【発明が解決しようとする課題】
【０００７】
従来の技術の不足する点を解決するため、本発明は、高温彩釉の絵画顔料及びそれに対応する磁器絵画の制作方法を提供することを目的とする。
【課題を解決するための手段】
【０００８】
本発明が提供する高温彩釉絵画顔料は、彩釉と、白色顔料と、無色顔料からなり、前記彩釉は５０ｗｔ％−６６ｗｔ％の耐高熱彩釉鉱物質及び５０ｗｔ％−３４ｗｔ％の水からなり、前記白色顔料は７０ｗｔ％の耐高熱白色釉薬鉱物質及び３０ｗｔ％の水からなり、前記無色顔料は３０ｗｔ％の耐高熱無色釉薬鉱物質及び７０ｗｔ％の水からなり、その内前記彩釉及び前記白色顔料の重量比は１２．５：１から５０：１であり、前記彩釉及び前記無色顔料の重量比は２０：１から１００：１である。
【０００９】
最適なのは、前記彩釉は、赤色釉、黄色釉、青色釉、緑色釉、紫色釉、オレンジ色釉、シアン色釉の中から一つを選ぶ。その内、赤色釉は５５ｗｔ％の赤色釉薬鉱物質及び４５ｗｔ％の水からなり、黄色釉は５０ｗｔ％の黄色釉薬鉱物質及び５０ｗｔ％の水からなり、青色釉は６０ｗｔ％の青色釉薬鉱物質及び４０ｗｔ％の水からなり、緑色釉は５８ｗｔ％の緑色釉薬鉱物質及び４２ｗｔ％の水からなり、紫色釉は６５ｗｔ％の紫色釉薬鉱物質及び３５ｗｔ％の水からなり、オレンジ色釉は６３ｗｔ％のオレンジ色釉薬鉱物質及び３７ｗｔ％の水からなり、シアン色釉は６６ｗｔ％のシアン色釉薬鉱物質及び３４ｗｔ％の水からなり、さらに、赤色釉と、白色顔料と、無色顔料との重量比は５００：１０：５であり、黄色釉と、白色顔料と、無色顔料との重量比は５００：１５：１０であり、青色釉と、白色顔料と、無色顔料との重量比は５００：２０：１５であり、緑色釉と、白色顔料と、無色顔料との重量比は５００：２５：２０であり、紫色釉と、白色顔料と、無色顔料との重量比は５００：３０：１５であり、オレンジ色釉と、白色顔料と、無色顔料との重量比は５００：３５：２０であり、シアン色釉と、白色顔料と、無色顔料との重量比は５００：４０：２５である。
【００１０】
本発明はさらに、高温彩釉磁器絵画の制作方法を提供する。
【００１１】
重量比７：３の比率でカオリン及び水を撹拌してレンガ状にし、それからそれを押さえつけてサイズの異なる磁器板を形成し、それから陰干しする手順である。
【００１２】
異なる耐高熱鉱物質及び水を以下の重量比に基づき配合を行い、それぞれ赤色釉と、黄色釉と、青色釉と、緑色釉と、紫色釉と、オレンジ色釉と、シアン色釉と、を作り出す手順である。
【００１３】
赤色釉薬鉱物質及び水の配合比率は５５％：４５％である。
【００１４】
黄色釉薬鉱物質及び水の配合比率は５０％：５０％である。
【００１５】
青色釉薬鉱物質及び水の配合比率は６０％：４０％である。
【００１６】
緑色釉薬鉱物質及び水の配合比率は５８％：４２％である。
【００１７】
紫色釉薬鉱物質及び水の配合比率は６５％：３５％である。
【００１８】
オレンジ色釉薬鉱物質及び水の配合比率は６３％：３７％である。
【００１９】
シアン色釉薬鉱物質及び水の配合比率は６６％：３４％である。
【００２０】
以下の比率に基づき、上記の各彩釉に、それぞれ白色顔料及び無色顔料を入れる手順である。前記白色顔料は７０ｗｔ％の耐高熱白色釉薬鉱物質及び３０ｗｔ％の水からなり、前記無色顔料は３０ｗｔ％の耐高熱無色釉薬鉱物質及び７０ｗｔ％の水からなる。
【００２１】
赤色釉と、白色顔料と、無色顔料との重量比率は５００：１０：５である。
【００２２】
黄色釉と、白色顔料と、無色顔料との重量比率は５００：１５：１０である。
【００２３】
青色釉と、白色顔料と、無色顔料との重量比率は５００：２０：１５である。
【００２４】
緑色釉と、白色顔料と、無色顔料との重量比率は５００：２５：２０である。
【００２５】
紫色釉と、白色顔料と、無色顔料との重量比率は５００：３０：１５である。
【００２６】
オレンジ色釉と、白色顔料と、無色顔料との重量比率は５００：３５：２０である。
【００２７】
シアン色釉と、白色顔料と、無色顔料との重量比率は５００：４０：２５である。
【００２８】
白色顔料及び無色顔料を入れた少なくとも赤、黄、青からなる各彩釉を、赤、黄、青、緑、紫、オレンジ、シアンの順序に基づき、陰干しした磁器板に塗る手順である。
【００２９】
色を塗った後の磁器板を高温で焼き付ける手順である。
【００３０】
その内、磁器板の厚さは２−３ｃｍが最適である。
【００３１】
その内、陰干しの時間は一週間くらいが最適である。
【００３２】
その内、ガス窯、電気窯または薪窯を用いて高温の焼き付けを行うのが最適である。
【００３３】
その内、色を塗った後の磁器板に高温焼き付けを行う際、具体的に一日目に温度を５００−６００度に制御し、二日目に温度を６００−８００度に制御し、三日目に温度を１３００−１３５０度に制御し、その後焼き付けを停止し、室温にまで自然冷却させるのが最適である。
【００３４】
本発明が示すものは画材の調合物であり、その内の各原料成分はいずれも市場において取得しやすいものであり、各原料成分は対応する配合比率に基づき混合を行い、本発明が示す手順及び加工条件に基づき、全体の形状が不規則な模様の美術作品が得られ、多くの作品はすでにオークション市場において良い成果が得られている。同時に、本発明が示す技術考案は、さらに装飾業界において、例えばバック壁面を制作するなどにも用いられ、それゆえに高い市場価値を備える。さらに、本発明の画材の調合物の調製法及び作品制作の方法は、既に芸術家の経験に基づく手作業によって完成され、また現代のファクトリーオートメーション制御技術でも利用することができ、工業化生産の方式を用いて行うことで、このタイプの作品の生産に多くの方法を提供する。
【００３５】
「ＢＺ芸術」による高温彩釉磁器絵画の発明及び創作は、各種彩釉の間の融合と浸透の問題を解決し、大千世界の各種色彩の変化を演出し、世界に芸術の魅力を増し加える。
【発明の効果】
【００３６】
「ＢＺ芸術」つまりＢＺ高温彩釉の発明及びその成功により実現するものは、有史以来の技術革命であり、各種彩釉の間の融合を改善するだけでなく、更に色合いを純粋なものにし、更に飽和させやすく、更に絢爛なものとする。
【図面の簡単な説明】
【００３７】
【図１】本発明の実施例に基づき描かれたＢＺ芸術の高温彩釉磁器絵画の画面である。
【発明を実施するための形態】
【００３８】
本発明は独自の「ＢＺ芸術」理論の思想体系のもと行われた度重なる実験によって生産されたもので、発明以前は高温彩釉磁器絵画の各種釉色は融合するものではなく独立したものだった。本発明の高温彩釉磁器絵画は、釉の色を融合させることに成功し、油彩画や、ガッシュや、水彩画などのように各種色の変化は無限大であり、色相の飽和、釉の割れが均一になる。
【００３９】
本発明の「ＢＺ芸術」に基づき高温彩釉磁器絵画を制作する工程は、以下のものからなる。
【００４０】
カオリン（特に景徳鎮地元に特有のカオリン）に水を加え、配合比率７：３として撹拌しレンガ状に成型し、さらに鉄の棒などを用いて平たく鏡のようなサイズが異なる板に押し広げ、その厚さは２〜３ｃｍであり、それから直射日光の当たらない所で一週間くらい陰干しする。
【００４１】
各種彩釉は、純天然の耐高熱鉱物質に加水する配合比率によってつくる。
【００４２】
赤色釉薬鉱物質及び水の配合比率は５５％：４５％である。
【００４３】
黄色釉薬鉱物質及び水の配合比率は５０％：５０％である。
【００４４】
青色釉薬鉱物質及び水の配合比率は６０％：４０％である。
【００４５】
緑色釉薬鉱物質及び水の配合比率は５８％：４２％である。
【００４６】
紫色釉薬鉱物質及び水の配合比率は６５％：３５％である。
【００４７】
オレンジ色釉薬鉱物質及び水の配合比率は６３％：３７％である。
【００４８】
シアン色釉薬鉱物質及び水の配合比率は６６％：３４％である。
【００４９】
上記の各種彩釉ができてから、各種彩釉に白色顔料及び無色顔料を加え、その内、前記白色顔料は７０ｗｔ％の耐高熱白色釉薬鉱物質及び３０ｗｔ％の水からなり、前記無色顔料は３０ｗｔ％の耐高熱無色釉薬鉱物質及び７０ｗｔ％の水からなる。
【００５０】
各５００ｇの赤色釉に１０ｇの白色顔料及び５ｇの無色顔料を加える。
【００５１】
各５００ｇの黄色釉に１５ｇの白色顔料及び１０ｇの無色顔料を加える。
【００５２】
各５００ｇの青色釉に２０ｇの白色顔料及び１５ｇの無色顔料を加える。
【００５３】
各５００ｇの緑色釉に２５ｇの白色顔料及び２０ｇの無色顔料を加える。
【００５４】
各５００ｇの紫色釉に３０ｇの白色顔料及び１５ｇの無色顔料を加える。
【００５５】
各５００ｇのオレンジ色釉に３５ｇの白色顔料及び２０ｇの無色顔料を加える。
【００５６】
各５００ｇのシアン色釉に４０ｇの白色顔料及び２５ｇの無色顔料を加える。
【００５７】
上記の配合比率によって得られる各種高温彩釉絵画顔料は、磁器絵画を描く時に各彩釉の間の融合に応用することができ、更に色を純粋なものとし、更に充実した、更に絢爛なものにすることができる。これも本請求の保護範囲に含まれる。
【００５８】
それから白色顔料及び無色顔料を入れた後の各種彩釉は、以下の制作手順及び順序に基づく。まず、赤、黄、青、緑、紫、オレンジ、シアンをそれぞれ陰干しした磁器板に塗る。当然、以上は最適な実施方式に過ぎない。同様に、上記の配合比率及び色塗り順序に基づき、白色顔料及び無色顔料に少なくとも赤、黄、青の三種だけを加えて得た後の各彩釉も、同様にＢＺ芸術効果を実現することができる。
【００５９】
高温彩釉磁器絵画を創作する時期は景徳鎮の９月−１０月が適しており、その時期の温度及び湿度のもと磁器絵画を制作するのが最も好ましい。
【００６０】
窯焼き付けを行う時、ガス窯を用いるのが最も望ましく、次に電気窯、薪窯の順序であり、窯焼き付けをする磁器板は一日目の温度を５００−６００度の高温に制御し、二日目は６００−８００度の高温に制御し、三日目は１３００−１３５０度の高温に制御して、焼き付けの火を止めて、窯の中に三日または四日放置し、自然に降温させるとともに外気温に近くなったら窯出しをすることができる。
【００６１】
本実施例が制作するＢＺ芸術の高温彩釉磁器絵画の画面を例として図１に示す。
【００６２】
「ＢＺ芸術」つまり高温彩釉磁器絵画の発明及び創作は、各種彩釉の間の融合と浸透の問題を解決し、大千世界の各種色彩の変化を演出し、世界に芸術の魅力を増し加える。
【００６３】
「ＢＺ芸術」つまりＢＺ高温彩釉の発明及び成功によって実現するものは、有史以来の技術革命であり、各彩釉の間の融合を変えるばかりではなく、更に色を純粋にし、更に充実させ、更に絢爛にすることができる。
【図１】
0006440283.tif 000002